(57)【要約】【課題】高い光線透過率を有しており、また光漏れも防ぐことができる和紙の風合いを呈するシート状部材を提供する。【解決手段】部材本体１が、中心層となる透光性を有する補強基材２と、その表裏面に接着層３を介して積層される和紙４とからなり、前記接着層３には光拡散フィラー６が混入してある。前記光拡散フィラー６は、無機フィラーまたは有機フィラーからなり、平均粒径が１〜１０μｍのものが好ましい。また、光拡散フィラー６は、接着層３の樹脂量に対し１〜１００質量％の範囲で添加されているのが好ましい。また、和紙４の表面にコート層５を形成することもできる。【選択図】図１
2019127001.tif 000002
【特許請求の範囲】
【請求項１】
部材本体が、中心層となる透光性を有する補強基材と、その表裏面に接着層を介して積層される和紙とからなり、前記接着層には光拡散フィラーが混入してあることを特徴とする和紙の風合いを呈するシート状部材。
【請求項２】
光拡散フィラーは、無機フィラーまたは有機フィラーからなり、平均粒径が１〜１０μｍのものである請求項１に記載の和紙の風合いを呈するシート状部材。
【請求項３】
光拡散フィラーは、接着層の樹脂量に対し１〜１００質量％の範囲で添加されている請求項１または２に記載の和紙の風合いを呈するシート状部材。
【請求項４】
和紙の表面にコート層が形成されている請求項１〜３のいずれかに記載の和紙の風合いを呈するシート状部材。
【発明の詳細な説明】
【技術分野】
【０００１】
本発明は高い光線透過率を有しており、また光漏れも防ぐことができる和紙の風合いを呈するシート状部材に関するものである。
【背景技術】
【０００２】
従来から、障子や照明器具等には光を和らげる効果を奏する和紙が広く利用されているが、和紙は破れやすく、また耐久性等にも劣るという問題があった。そこで、前記問題を解決するものとして、障子紙と樹脂フィルム基材を貼り合せた和紙の風合いを呈するシート状部材が提案されている（例えば、特許文献１や特許文献２を参照）。
【０００３】
前記和紙の風合いを呈するシート状部材を用いた障子においては、より多くの採光を取りたいという要求があり、また、照明セード等の照明器具においては省エネルギー効果を高めたいという要求がある。このため、いずれも光線透過率の高いシート状部材が求められている。
【０００４】
前記の光線透過率を向上させる方法として、坪量の低い和紙を使用することが考えられるが、この場合は光の拡散が十分でなくなり和紙独特の柔らかい照明を行うことができなくなるという問題や、和紙繊維の隙間から光漏れが生じるため外観品質が低下するという問題があった。
一方、和紙を使用せずに、光拡散効果のあるフィラーを樹脂フィルム基材中に含有させたものや、樹脂フィルム基材の表面を保護するコート層中に前記フィラーを含有させたものも提案されているが、この場合は和紙の風合いがなくなり意匠性に劣るという問題点があった。
【先行技術文献】
【特許文献】
【０００５】
【特許文献１】実開昭５７−１５０１９３号公報
【特許文献２】特開２００４−２８５５８２号公報
【発明の概要】
【発明が解決しようとする課題】
【０００６】
本発明は上記のような従来の問題点を解決して、和紙の風合いを呈し優れた意匠性を発揮することができ、また高い光線透過率を有して十分な明るさを確保することができ、更には光漏れも防いで優れた外観品質を維持することができる和紙の風合いを呈するシート状部材を提供することを目的とするものである。
【課題を解決するための手段】
【０００７】
上記課題を解決するためになされた本発明の和紙の風合いを呈するシート状部材は、部材本体が、中心層となる透光性を有する補強基材と、その表裏面に接着層を介して積層される和紙とからなり、前記接着層には光拡散フィラーが混入してあることを特徴とするものであり、これを請求項１に係る発明とする。
【０００８】
好ましい実施形態によれば、前記光拡散フィラーは、無機フィラーまたは有機フィラーからなり、平均粒径が１〜１０μｍのものであるものが好ましく、これを請求項２に係る発明とする。
【０００９】
また、その他の好ましい実施形態によれば、前記光拡散フィラーは、接着層の樹脂量に対し1〜１００質量％の範囲で添加されているものが好ましく、これを請求項３に係る発明とする。
【００１０】
また、その他の好ましい実施形態によれば、前記和紙の表面にコート層が形成されているものが好ましく、これを請求項４に係る発明とする。
【発明の効果】
【００１１】
請求項１に係る発明では、部材本体が中心層となる透光性を有する補強基材と、その表裏面に接着層を介して積層される和紙とからなり、前記接着層には光拡散フィラーが混入してあるものとしたので、坪量の低い和紙や薄い和紙を使用しても前記光拡散フィラーの光拡散作用によって和紙の風合いを呈することができ、しかも、和紙繊維の隙間から光漏れが生じることも防止されて外観品質を向上させることができる。
【００１２】
請求項２に係る発明では、前記光拡散フィラーは、無機フィラーまたは有機フィラーからなり、平均粒径が１〜１０μｍのものとしたので、少量の添加量で充分な光拡散効果を発揮することができ、また接着層を薄くしてもフィラーが十分に保持された状態となって滑落が防止されることとなる。
【００１３】
請求項３に係る発明では、前記光拡散フィラーは、接着層の樹脂量に対し１〜１００質量％の範囲で添加されているものとしたので、充分な光拡散効果を発揮することができ、またフィラーの滑落も防止することができる。
【００１４】
請求項４に係る発明では、和紙の表面にコート層が形成されているものとしたので、シートの汚れを的確に防止することができ、また前記光拡散フィラーの滑落も防止することができる。
【図面の簡単な説明】
【００１５】
【図１】本発明の実施の形態を示す拡大断面図である。
【発明を実施するための形態】
【００１６】
以下に、図面を参照しつつ本発明の好ましい実施の形態を示す。
図１は、本発明に係るシート状部材の拡大断面図である。図において、１は部材本体であり、中心層となる透光性を有する補強基材２と、その表裏面に接着層３、３を介して積層される和紙４、４とからなる。
【００１７】
前記補強基材２は、透明な樹脂または透明性のある樹脂により形成されており、１０〜５０μｍの厚みを有している。樹脂としては、例えばポリエチレン、ポリプロピレン、ポリスチレン、ポリ塩化ビニル、ポリエチレンテレフタラート、アクリル樹脂、ポリカーボネート、エチレン・酢酸ビニル樹脂などの単体または任意に組み合わせた樹脂で、透光性を有する透明・半透明な樹脂を用いる。
耐久性、強度、加工性の点からポリ塩化ビニル、ポリエチレンテレフタラート、アクリル樹脂を使用するのがより好ましい。
【００１８】
和紙４は、障子や照明器具等に使用される和紙であり、光透過率のよい薄手の和紙である。目付けは１０〜３０ｇ／ｍ２で無地・無色のものから模様付き・有色のものまで用途に応じて任意のものを選択することができる。
【００１９】
接着層３は、前記補強基材２と和紙４を接着するものであり、耐光性を有するものであれば特に制限はない。この接着層３の厚みは、後述する光拡散フィラー６を保持する必要があるため０．５〜１０μｍの範囲が好ましい。光拡散フィラー６の粒径が１μｍ以上あるので、これを確実に保持するには少なくとも半分以上（０．５μｍ以上）の厚みが必要となる。一方、１０μｍよりも厚い接着層は無駄であり、また加工性も低下するおそれがある。
【００２０】
前記接着層３には、光拡散フィラー６が混入してある。この接着層３は、坪量の低い和紙や薄い和紙を使用した場合であっても、光を拡散させて和紙繊維の隙間から光漏れが生じるのを防止する目的で添加するものである。
前記光拡散フィラー６は、無機フィラーあるいは有機フィラーのいずれでもよく、また、形状も特に限定されるものではない。光拡散効果の向上や添加量を減らすためには、多孔質の構造からなるフィラーが好ましい。
【００２１】
光拡散フィラー６は、平均粒径が１〜１０μｍのものが好ましい。１μｍ未満では、添加量が増加してコストが高くなるので好ましくない。一方、１０μｍより大きい場合は、フィラーを保持する接着層３の厚みを大きくする必要があり好ましくない。なお、光拡散フィラー６が接着層３で確実に保持されるためには、光拡散フィラー６の粒径は接着層３の厚みの２倍以下であることが好ましい。
【００２２】
また、光拡散フィラー６の添加量は、接着層３の樹脂量に対し１〜１００質量％の範囲が好ましい。１質量％未満では、十分な光拡散効果が得られず光漏れが生じるおそれがある。一方、１００質量％より多いと光拡散フィラー６が滑落するおそれがあり、また滑落防止のために後述するコート層の厚みを大きくする必要がありコスト高になる。
なお、光拡散フィラー６の屈折率が高い場合は、接着層３の樹脂との屈折率差が大きくなって光透過率が悪化するおそれがあるので好ましくない。
【００２３】
和紙４の表面には、コート層５を形成することも好ましい。このコート層５は、シート状部材の強度向上や防汚性能・耐傷付き防止性能の向上などを出現させるために配されるものである。コート層５を形成する樹脂は、アクリル系樹脂を主成分とするが特に限定はなく、体質顔料（エキステンダー）や添加剤（例えば、紫外線吸収剤、光拡散剤、増量剤など）を含有させることもできる。コート層５の厚みは、固形分５．０ｇ／ｍ２以下の塗布量が好ましく、それぞれの和紙４、４の表面に形成することや、片側の和紙４の表面のみに形成することができる。
【００２４】
[実施例]
厚み１２５μｍの２軸延伸ポリエチレンテレフタラート（東レ(株)製の「ルミラーＳ10」）からなる透光性を有する補強基材の表裏面に、坪量が１５ｇ／ｍ２の無地和紙を下記の組成からなる接着剤を介して積層した。
＜接着剤＞
有機溶剤可溶型非晶性ポリエステル樹脂（東洋紡(株)製の「バイロン200」）：２０質量％
有機溶剤（ＭＥＫ（メチルエチルケトン）：トルエン＝１：１）：８０質量％
上記の混合物からなる接着剤に対し、平均粒径が２．７μｍ、屈折率が１．４６の光拡散フィラーを、２質量％の割合で添加・拡散させた。光拡散フィラーとしては、疎水変性不定形多孔質シリカ（富士シリシア化学（株）製の「サイロホービック100」）を用いた。接着剤の塗布量は、２．０ｇ／ｍ２・ｄｒｙとした。
更に、和紙の表面にアクリル系樹脂を主成分としたコート層を形成して、図１に示す断面構造のシート状部材を得た。
【００２５】
[比較例]
接着剤に対し、光拡散フィラーを添加しないものを用いた点を除き、その他は全て実施例と同一条件として得られたシート状部材を比較例とした。
【００２６】
[本発明の効果]
実施例および比較例で得られたシート状部材を、和風照明セードの木枠に貼り付けて中の照明を点灯して目視比較した。
実施例、比較例ともに外観は和紙状で和風を呈しており、また和紙独特の柔らかい照明を実現しているが、比較例では光源の光漏れが生じてキラキラするという外観上の不具合があった。これに対して、実施例のものは比較例と同等の明るさを保持しているにも拘らず、光源の光漏れは全く見られず高品質を有することが確認できた。また、実施例のものは光拡散性に優れているため、和紙を薄くして低コストの製品とすることができるという利点も有する。
【符号の説明】
【００２７】
１  部材本体
２  補強基材
３  接着層
４  和紙
５  コート層
６  フィラー
【図１】
2019127001.tif 000003
【手続補正書】
【提出日】平成31年2月22日(2019.2.22)
【手続補正１】
【補正対象書類名】明細書
【補正対象項目名】全文
【補正方法】変更
【補正の内容】
【発明の詳細な説明】
【技術分野】
【０００１】
本発明は高い光線透過率を有しており、また光漏れも防ぐことができる和紙の風合いを呈するシート状部材に関するものである。
【背景技術】
【０００２】
従来から、障子や照明器具等には光を和らげる効果を奏する和紙が広く利用されているが、和紙は破れやすく、また耐久性等にも劣るという問題があった。そこで、前記問題を解決するものとして、障子紙と樹脂フィルム基材を貼り合せた和紙の風合いを呈するシート状部材が提案されている（例えば、特許文献１や特許文献２を参照）。
【０００３】
前記和紙の風合いを呈するシート状部材を用いた障子においては、より多くの採光を取りたいという要求があり、また、照明セード等の照明器具においては省エネルギー効果を高めたいという要求がある。このため、いずれも光線透過率の高いシート状部材が求められている。
【０００４】
前記の光線透過率を向上させる方法として、坪量の低い和紙を使用することが考えられるが、この場合は光の拡散が十分でなくなり和紙独特の柔らかい照明を行うことができなくなるという問題や、和紙繊維の隙間から光漏れが生じるため外観品質が低下するという問題があった。
一方、和紙を使用せずに、光拡散効果のあるフィラーを樹脂フィルム基材中に含有させたものや、樹脂フィルム基材の表面を保護するコート層中に前記フィラーを含有させたものも提案されているが、この場合は和紙の風合いがなくなり意匠性に劣るという問題点があった。
【先行技術文献】
【特許文献】
【０００５】
【特許文献１】実開昭５７−１５０１９３号公報
【特許文献２】特開２００４−２８５５８２号公報
【発明の概要】
【発明が解決しようとする課題】
【０００６】
本発明は上記のような従来の問題点を解決して、和紙の風合いを呈し優れた意匠性を発揮することができ、また高い光線透過率を有して十分な明るさを確保することができ、更には光漏れも防いで優れた外観品質を維持することができる和紙の風合いを呈するシート状部材を提供することを目的とするものである。
【課題を解決するための手段】
【０００７】
上記課題を解決するためになされた本発明の和紙の風合いを呈するシート状部材は、部材本体が、中心層となる透光性を有する補強基材と、その表裏面に接着層を介して積層される和紙とからなり、前記接着層には光拡散フィラーが混入してある和紙の風合いを呈するシート状部材であって、前記光拡散フィラーは、無機フィラーまたは有機フィラーからなり、平均粒径が１〜１０μｍであることを特徴とするものであり、これを請求項１に係る発明とする。
【０００８】
【０００９】
また、その他の好ましい実施形態によれば、前記光拡散フィラーは、接着層の樹脂量に対し1〜１００質量％の範囲で添加されているものが好ましく、これを請求項２に係る発明とする。
【００１０】
また、その他の好ましい実施形態によれば、前記和紙の表面にコート層が形成されているものが好ましく、これを請求項３に係る発明とする。
【発明の効果】
【００１１】
請求項１に係る発明では、部材本体が中心層となる透光性を有する補強基材と、その表裏面に接着層を介して積層される和紙とからなり、前記接着層には光拡散フィラーが混入してあるものとしたので、坪量の低い和紙や薄い和紙を使用しても前記光拡散フィラーの光拡散作用によって和紙の風合いを呈することができ、しかも、和紙繊維の隙間から光漏れが生じることも防止されて外観品質を向上させることができる。
【００１２】
更に、前記光拡散フィラーは、無機フィラーまたは有機フィラーからなり、平均粒径が１〜１０μｍとしたので、少量の添加量で充分な光拡散効果を発揮することができ、また接着層を薄くしてもフィラーが十分に保持された状態となって滑落が防止されることとなる。
【００１３】
請求項２に係る発明では、前記光拡散フィラーは、接着層の樹脂量に対し１〜１００質量％の範囲で添加されているものとしたので、充分な光拡散効果を発揮することができ、またフィラーの滑落も防止することができる。
【００１４】
請求項３に係る発明では、和紙の表面にコート層が形成されているものとしたので、シートの汚れを的確に防止することができ、また前記光拡散フィラーの滑落も防止することができる。
【図面の簡単な説明】
【００１５】
【図１】本発明の実施の形態を示す拡大断面図である。
【発明を実施するための形態】
【００１６】
以下に、図面を参照しつつ本発明の好ましい実施の形態を示す。
図１は、本発明に係るシート状部材の拡大断面図である。図において、１は部材本体であり、中心層となる透光性を有する補強基材２と、その表裏面に接着層３、３を介して積層される和紙４、４とからなる。
【００１７】
前記補強基材２は、透明な樹脂または透明性のある樹脂により形成されており、１０〜５０μｍの厚みを有している。樹脂としては、例えばポリエチレン、ポリプロピレン、ポリスチレン、ポリ塩化ビニル、ポリエチレンテレフタラート、アクリル樹脂、ポリカーボネート、エチレン・酢酸ビニル樹脂などの単体または任意に組み合わせた樹脂で、透光性を有する透明・半透明な樹脂を用いる。
耐久性、強度、加工性の点からポリ塩化ビニル、ポリエチレンテレフタラート、アクリル樹脂を使用するのがより好ましい。
【００１８】
和紙４は、障子や照明器具等に使用される和紙であり、光透過率のよい薄手の和紙である。目付けは１０〜３０ｇ／ｍ２で無地・無色のものから模様付き・有色のものまで用途に応じて任意のものを選択することができる。
【００１９】
接着層３は、前記補強基材２と和紙４を接着するものであり、耐光性を有するものであれば特に制限はない。この接着層３の厚みは、後述する光拡散フィラー６を保持する必要があるため０．５〜１０μｍの範囲が好ましい。光拡散フィラー６の粒径が１μｍ以上あるので、これを確実に保持するには少なくとも半分以上（０．５μｍ以上）の厚みが必要となる。一方、１０μｍよりも厚い接着層は無駄であり、また加工性も低下するおそれがある。
【００２０】
前記接着層３には、光拡散フィラー６が混入してある。この接着層３は、坪量の低い和紙や薄い和紙を使用した場合であっても、光を拡散させて和紙繊維の隙間から光漏れが生じるのを防止する目的で添加するものである。
前記光拡散フィラー６は、無機フィラーあるいは有機フィラーのいずれでもよく、また、形状も特に限定されるものではない。光拡散効果の向上や添加量を減らすためには、多孔質の構造からなるフィラーが好ましい。
【００２１】
光拡散フィラー６は、平均粒径が１〜１０μｍのものが好ましい。１μｍ未満では、添加量が増加してコストが高くなるので好ましくない。一方、１０μｍより大きい場合は、フィラーを保持する接着層３の厚みを大きくする必要があり好ましくない。なお、光拡散フィラー６が接着層３で確実に保持されるためには、光拡散フィラー６の粒径は接着層３の厚みの２倍以下であることが好ましい。
【００２２】
また、光拡散フィラー６の添加量は、接着層３の樹脂量に対し１〜１００質量％の範囲が好ましい。１質量％未満では、十分な光拡散効果が得られず光漏れが生じるおそれがある。一方、１００質量％より多いと光拡散フィラー６が滑落するおそれがあり、また滑落防止のために後述するコート層の厚みを大きくする必要がありコスト高になる。
なお、光拡散フィラー６の屈折率が高い場合は、接着層３の樹脂との屈折率差が大きくなって光透過率が悪化するおそれがあるので好ましくない。
【００２３】
和紙４の表面には、コート層５を形成することも好ましい。このコート層５は、シート状部材の強度向上や防汚性能・耐傷付き防止性能の向上などを出現させるために配されるものである。コート層５を形成する樹脂は、アクリル系樹脂を主成分とするが特に限定はなく、体質顔料（エキステンダー）や添加剤（例えば、紫外線吸収剤、光拡散剤、増量剤など）を含有させることもできる。コート層５の厚みは、固形分５．０ｇ／ｍ２以下の塗布量が好ましく、それぞれの和紙４、４の表面に形成することや、片側の和紙４の表面のみに形成することができる。
【００２４】
[実施例]
厚み１２５μｍの２軸延伸ポリエチレンテレフタラート（東レ(株)製の「ルミラーＳ10」）からなる透光性を有する補強基材の表裏面に、坪量が１５ｇ／ｍ２の無地和紙を下記の組成からなる接着剤を介して積層した。
＜接着剤＞
有機溶剤可溶型非晶性ポリエステル樹脂（東洋紡(株)製の「バイロン200」）：２０質量％
有機溶剤（ＭＥＫ（メチルエチルケトン）：トルエン＝１：１）：８０質量％
上記の混合物からなる接着剤に対し、平均粒径が２．７μｍ、屈折率が１．４６の光拡散フィラーを、２質量％の割合で添加・拡散させた。光拡散フィラーとしては、疎水変性不定形多孔質シリカ（富士シリシア化学（株）製の「サイロホービック100」）を用いた。接着剤の塗布量は、２．０ｇ／ｍ２・ｄｒｙとした。
更に、和紙の表面にアクリル系樹脂を主成分としたコート層を形成して、図１に示す断面構造のシート状部材を得た。
【００２５】
[比較例]
接着剤に対し、光拡散フィラーを添加しないものを用いた点を除き、その他は全て実施例と同一条件として得られたシート状部材を比較例とした。
【００２６】
[本発明の効果]
実施例および比較例で得られたシート状部材を、和風照明セードの木枠に貼り付けて中の照明を点灯して目視比較した。
実施例、比較例ともに外観は和紙状で和風を呈しており、また和紙独特の柔らかい照明を実現しているが、比較例では光源の光漏れが生じてキラキラするという外観上の不具合があった。これに対して、実施例のものは比較例と同等の明るさを保持しているにも拘らず、光源の光漏れは全く見られず高品質を有することが確認できた。また、実施例のものは光拡散性に優れているため、和紙を薄くして低コストの製品とすることができるという利点も有する。
【符号の説明】
【００２７】
１  部材本体
２  補強基材
３  接着層
４  和紙
５  コート層
６  フィラー
【手続補正２】
【補正対象書類名】特許請求の範囲
【補正対象項目名】全文
【補正方法】変更
【補正の内容】
【特許請求の範囲】
【請求項１】
部材本体が、中心層となる透光性を有する補強基材と、その表裏面に接着層を介して積層される和紙とからなり、前記接着層には光拡散フィラーが混入してある和紙の風合いを呈するシート状部材であって、前記光拡散フィラーは、無機フィラーまたは有機フィラーからなり、平均粒径が１〜１０μｍであることを特徴とする和紙の風合いを呈するシート状部材。
【請求項２】
光拡散フィラーは、接着層の樹脂量に対し１〜１００質量％の範囲で添加されている請求項１に記載の和紙の風合いを呈するシート状部材。
【請求項３】
和紙の表面にコート層が形成されている請求項１または２に記載の和紙の風合いを呈するシート状部材。